(57)【要約】      （修正有）【課題】氷雪の付着が抑制された架空ケーブルを提供する。【解決手段】架空ケーブル１０は、心線１６と、この心線を被覆する外被１８とを有する。外被は、フッ素系界面活性剤を含む。また、外被の材料は、２０℃での水接触角が３０度以下かつ０℃での氷塊密着力が１０Ｎ／ｍｍ以下である。【選択図】図１
2018055001.tif 000002
【特許請求の範囲】
【請求項１】
心線と、前記心線を被覆する外被とを有する架空ケーブルであって、
前記外被の材料は、フッ素系界面活性剤を含み、２０℃での水接触角が３０度以下かつ０℃での氷塊密着力が１０Ｎ／ｍｍ以下であることを特徴とする架空ケーブル。
【請求項２】
前記フッ素系界面活性剤は、パーフルオロアルキルエチレンオキシド付加物を含むことを特徴とする請求項１記載の架空ケーブル。
【請求項３】
前記架空ケーブルの最大幅が１５ｍｍ以下であることを特徴とする請求項１または２に記載の架空ケーブル。
【請求項４】
前記架空ケーブルは、光ファイバケーブルであることを特徴とする請求項１から３までのいずれか１項に記載の架空ケーブル。
【請求項５】
前記光ファイバケーブルは、光ファイバ心線と、この光ファイバ心線に並行に配置される抗張力体と、これらを一括して被覆する外被とを備えることを特徴とする請求項４記載の架空ケーブル。
【発明の詳細な説明】
【技術分野】
【０００１】
本発明の実施形態は、架空ケーブルに係り、特に、氷雪の付着が抑制された架空ケーブルに関する。
【背景技術】
【０００２】
架空ケーブルについては、屋外に架空敷設されることから、冬期の降雪時に氷雪が付着しやすい。また、氷雪が付着しその重さにより架空ケーブルにねじれや回転が発生し、このねじれや回転が発生した架空ケーブルに氷雪が付着することにより、架空ケーブルの外周全体を覆うように筒状に氷雪が付着するいわゆる筒雪が発生しやすい。
【０００３】
筒雪は、架空ケーブルの重量を増加させることから、架空ケーブルの断線、伝送特性の低下、架空ケーブルの固定に用いられる引留金具の破損等の原因となる。特に、筒雪は、気温が低下する夜間に発生しやすく、気温が上昇する昼間まで成長を続けることがあり、このような場合、架空ケーブルの重量が増加しやすく、架空ケーブルの断線、伝送特性の低下、架空ケーブルの固定に用いられる引留金具の破損等が発生しやすい。
【０００４】
氷雪の付着を抑制する方法として、自身の発熱により氷雪を融解する融雪部材を用いる方法が知られている（例えば、特許文献１参照。）。しかしながら、融雪部材は、架空ケーブルとは別に製造されることから必ずしも生産性に優れない。また、融雪部材は架空ケーブルを囲むように設けられることから、架空ケーブルに熱的な影響が発生するおそれがある。
【０００５】
また、氷雪の付着を抑制する方法として、撥水性材料を用いる方法が知られている（例えば、特許文献２参照。）。撥水性材料は、架空ケーブルの外皮に混合することにより、または架空ケーブルの表面に塗布することにより、氷雪の付着を抑制することができる。しかしながら、氷雪の付着を抑制する効果が必ずしも十分でなく、さらなる効果の向上が求められている。
【０００６】
さらに、氷雪の付着を抑制する方法として、親水性材料を用いる方法が知られている。親水性材料として、酸化チタンが用いられている（例えば、特許文献３参照。）。しかしながら、架空ケーブルの外被に酸化チタンを混合し、または外被の表面に酸化チタンを塗布した場合、酸化チタンの光触媒効果により、架空ケーブルの外被が損傷するおそれがある。
【０００７】
また、筒雪の発生および成長を抑制する方法として、架空ケーブルの直径を大きくする方法が挙げられる。架空ケーブルの直径が大きくなると、ねじれや回転の発生が抑制されることから、筒雪の発生および成長が抑制される。
【０００８】
しかしながら、架空ケーブルの直径が大きくなると、これまで架空ケーブルの敷設に用いていた敷設用部材を用いることができなくなり、敷設用部材を交換しなければならなくなる。敷設用部材として、架空ケーブルを固定するための引留金具、配線クリート等が挙げられる。
【先行技術文献】
【特許文献】
【０００９】
【特許文献１】特開２００４−２３９８３号公報
【特許文献２】特開２０００−２２２９１２号公報
【特許文献３】特開２０００−２６８６３７号公報
【発明の概要】
【発明が解決しようとする課題】
【００１０】
本発明は、氷雪の付着が抑制された架空ケーブルを提供することを目的としている。
【課題を解決するための手段】
【００１１】
実施形態の架空ケーブルは、心線と、この心線を被覆する外被とを有する。外被の材料は、フッ素系界面活性剤を含む。また、外被の材料は、２０℃での水接触角が３０度以下かつ０℃での氷塊密着力が１０Ｎ／ｍｍ以下である。
【発明の効果】
【００１２】
本発明の架空ケーブルは、外被の材料がフッ素系界面活性剤を含み、かつ、この外被の材料の２０℃での水接触角が３０度以下かつ０℃での氷塊密着力が１０Ｎ／ｍｍ以下である。本発明の架空ケーブルによれば、このような構成を有することにより、氷雪の付着を抑制することができる。
【図面の簡単な説明】
【００１３】
【図１】第１の実施形態の光ファイバケーブルを示す断面図である。
【図２】第２の実施形態の光ファイバケーブルを示す断面図である。
【図３】実施例における筒雪の観察方法および敷設張力の測定方法を説明する図である。
【発明を実施するための形態】
【００１４】
以下、本発明を実施するための形態について図面を用いて説明する。
図１は、第１の実施形態の光ファイバケーブルを示す断面図である。
【００１５】
光ファイバケーブル１０は、一般加入者宅内への引き込みに用いられるいわゆるドロップケーブルである。光ファイバケーブル１０は、支持線部１１、ケーブル部１２、およびこれらを連結する連結部１３を有する。
【００１６】
支持線部１１は、支持線１４の外周に外被１５が設けられている。支持線１４は、鋼線、ガラス繊維強化プラスチック（ＦＲＰ）等から構成されている。外被１５を構成する材料については後述する。
【００１７】
ケーブル部１２は、上下に並列配置された２本の光ファイバ心線１６を挟んで、その上下に間隔をおいて抗張力体１７が並行に配置され、これらを覆うように外被１８が設けられている。
【００１８】
外被１８の両側のほぼ中央、すなわち、光ファイバ心線１６が位置する部分には、引き裂き用のノッチ１９が設けられている。ケーブル接続作業時、これらの引き裂き用ノッチ１９を起点に外被１８を引き裂くことにより、内部の光ファイバ心線１６を容易に取り出すことができる。
【００１９】
抗張力体１７は、鋼線、ガラス繊維強化プラスチック（ＦＲＰ）の他、ポリ−ｐ−フェニレンテレフタルアミド繊維等のアラミド繊維、ポリエチレンテレフタレート繊維等のポリエステル系繊維、ナイロン繊維、これらの繊維をポリエステル−アクリレート樹脂等で収束し結着させた複合材等からなる。外被１８を構成する材料については後述する。
【００２０】
支持線部１１とケーブル部１２とは、連結部１３により連結されている。具体的には、支持線部１１の外被１５、ケーブル部１２の外被１８、および連結部１３が同一の材料から一体的に形成されることにより、支持線部１１、ケーブル部１２、および連結部１３が連結されている。外被１５、外被１８、および連結部１３は、樹脂と、フッ素系界面活性剤とを含有することが好ましい。
【００２１】
樹脂としては、熱可塑性樹脂が好ましく、特に、オレフィン類を重合させたものが好ましい。このようなものとしては、例えば、低密度ポリエチレン（ＬＤＰＥ）、中密度ポリエチレン（ＭＤＰＥ）、高密度ポリエチレン（ＨＤＰＥ）、超低密度ポリエチレン（ＶＬＤＰＥ）、直鎖状低密度ポリエチレン（ＬＬＤＰＥ）等のポリエチレン、エチレンに、プロピレン、１−ブテン、１−ペンテン、１−ヘキセン、１−オクテン、４−メチル−１−ペンテン等のα−オレフィンを共重合させたエチレン・α−オレフィン共重合体、エチレン・アクリル酸エチル共重合体（ＥＥＡ）、エチレン・アクリル酸メチル共重合体（ＥＭＡ）、エチレン・メタクリル酸エチル共重合体、エチレン・酢酸ビニル共重合体（ＥＶＡ）、ポリプロピレン（ＰＰ）、ポリイソブチレン等が挙げられる。これらは、１種のみを用いてもよいし、２種以上を混合して用いてもよい。
【００２２】
フッ素系界面活性剤は、所定の水接触角および氷塊密着力が得られるものであれば特に限定されるものではないが、パーフルオロアルキルエチレンオキシド付加物を含むことが好ましい。パーフルオロアルキルエチレンオキシド付加物によれば、所定の水接触角および氷塊密着力を容易に得ることができ、氷雪の付着を抑制しやすい。
【００２３】
また、パーフルオロアルキルエチレンオキシド付加物は、パーフルオロアルキル基の表面張力が低いために空気との親和性が高く、これにより表面側へと移行しやすい。これにより、表面を親水性に改質する効果に優れ、また仮に表面の親水性が失われたとしても再び親水性にすることができる。
【００２４】
パーフルオロアルキルエチレンオキシド付加物としては、市販品を好適に使用することができる。このようなものとしては、例えば、ＡＧＣセイミケミカル株式会社製の商品名Ｓ−２４２、Ｓ−２４３、Ｓ−４２０等が挙げられる。これらは、１種のみを用いてもよいし、２種以上を混合して用いてもよい。
【００２５】
フッ素系界面活性剤は、パーフルオロアルキルエチレンオキシド付加物を７０質量％以上含むことが好ましく、９０質量％以上含むことがより好ましく、特に、パーフルオロアルキルエチレンオキシド付加物のみを含むことが好ましい。パーフルオロアルキルエチレンオキシド付加物の割合が高くなるほど、氷雪の付着が抑制される。
【００２６】
フッ素系界面活性剤は、樹脂１００質量部に対して、０．１質量部以上であることが好ましい。０．１質量部以上であると、光ファイバケーブル１０への氷雪の付着が顕著に抑制される。氷雪の付着を抑制する観点から、０．５質量部以上がより好ましく、１．０質量部以上がさらに好ましく、１．５質量部以上が特に好ましい。
【００２７】
一方、フッ素系界面活性剤が多くなると、連結部１３、外被１５、外被１８の機械的強度が低下するおそれがある。また、フッ素系界面活性剤は比較的に高価であることから、その使用量を抑えることが好ましい。このため、１０質量部以下が好ましく、７質量部以下がより好ましく、５質量部以下がさらに好ましい。
【００２８】
連結部１３、外被１５、および外被１８は、樹脂、フッ素系界面活性剤以外の成分を含むことができる。このような成分としては、紫外線吸収剤、光安定剤、難燃剤、滑剤、着色剤、充填剤、加工性改良材等が挙げられる。これらは、従来公知のものを用いることができ、その含有量も用途に合わせて適宜変更することができる。
【００２９】
連結部１３、外被１５、および外被１８は、２０℃での水接触角が３０度以下かつ０℃での氷塊密着力が１０Ｎ／ｍｍ以下である。水接触角、氷塊密着力は、以下のようにして求められる。
【００３０】
水接触角は、２０℃の温度中、連結部１３、外被１５、または外被１８と同一の材料からなる厚さ１ｍｍのシート上にシリンジから６μＬの純水を滴下して３０秒後に測定して求める。なお、水接触角は、θ／２法により算出される。
【００３１】
氷塊密着力は、まず、２００ｍｍ以上の長さを有する光ファイバケーブル１０の一方の端部側の２０ｍｍの部分を純水に浸漬した後、これらを−２０℃の温度にして光ファイバケーブル１０の外周に氷塊を形成する。その後、氷塊が形成された光ファイバケーブル１０を０℃に設定した恒温槽に移動させて氷塊を０℃にする。そして、引張試験機を用いて、氷塊から光ファイバケーブル１０を５０ｍｍ／分の速さで引き抜いて引抜力の最大値を求める。同様の操作を合計で５回行って、これら５回の引抜力の最大値の平均値を求める。この平均値は、２０ｍｍあたりのものであることから、長さ１ｍｍあたりに換算、すなわち１／２０倍することにより、氷塊密着力を求める。
【００３２】
水接触角が３０度以下である場合、表面が親水性となり、氷雪の付着が抑制される。すなわち、表面が親水性である場合、表面と氷雪との間に水膜として多くの水分が保持される。水分の粘性は低いことから、表面と氷雪との間に多くの水分が水膜として保持されることにより、氷雪の付着力や摩擦力が低下する。この結果、表面における氷雪の移動が容易となり、氷雪が早期に脱落しやすくなる。水接触角は、氷雪の付着を抑制する観点から小さいほど好ましいが、通常、１０度もあれば十分である。
【００３３】
親水性にすることの効果は、気温が氷雪の融点に近い場合、例えば、気温が−５℃以上である場合、特に、−３℃以上である場合に顕著となる。すなわち、気温が氷雪の融点に近いと、凍結しない水分が多くなり、表面と氷雪との間に水膜としてより多くの水分が保持される。
【００３４】
また、気温が氷雪の融点に近い場合、撥水性に比べて有利な効果を得ることができる。すなわち、既に説明したように、親水性であると、表面と氷雪との間に水膜として多くの水分が保持されることから氷雪の移動が容易となる。一方、撥水性であると、水分がはじかれることから、表面と氷雪との間に水膜として保持される水分が少なく、氷雪の移動は必ずしも容易とならない。
【００３５】
また、氷塊密着力が１０Ｎ／ｍｍ以下である場合、氷雪との密着力が十分に小さいことから、氷雪の付着が効果的に抑制される。氷塊密着力は、氷雪の付着を抑制する観点から小さいほど好ましいが、通常、１Ｎ／ｍｍもあれば十分である。
【００３６】
水接触角、氷塊密着力は、フッ素系界面活性剤の含有量により調整することができる。通常、フッ素系界面活性剤の含有量を多くすることにより、水接触角、氷塊密着力を小さくすることができる。既に説明したように、樹脂材料１００質量部に対して、フッ素系界面活性剤を好ましくは０．１質量部以上、より好ましくは０．５質量部以上、さらに好ましくは１．０質量部以上、特に好ましくは１．５質量部以上とすることにより、水接触角を３０度以下かつ氷塊密着力を１０Ｎ／ｍｍ以下にすることができる。
【００３７】
なお、従来、親水性材料として酸化チタンが知られている。しかしながら、連結部１３、外被１５、および外被１８の樹脂が酸化チタンを用いて親水性を付与した樹脂の場合、酸化チタンの光触媒効果により損傷するおそれがある。樹脂への親水性の付与がフッ素系界面活性剤によれば、連結部１３、外被１５、および外被１８の樹脂に用いたとしても、損傷させるおそれがない。
【００３８】
また、フッ素系界面活性剤を、連結部１３、外被１５、および外被１８に含有させることにより、仮に表面の親水性が失われたとしても、内部に含有されるフッ素系界面活性剤が表面側へと移行することにより、再び表面を親水性にすることができる。これにより、氷雪の付着を長期に抑制することができる。
【００３９】
さらに、フッ素系界面活性剤を、連結部１３、外被１５、および外被１８に含有させることにより、これらをコーティングする場合に比べて、生産性に優れたものとなる。例えば、連結部１３、外被１５、および外被１８の表面にフッ素系界面活性剤をコーティングする場合、これらをフッ素系界面活性剤に浸漬した後、これらの表面に付着したフッ素系界面活性剤を乾燥させる必要がある。一方、連結部１３、外被１５、および外被１８にフッ素系界面活性剤を含有させる場合、浸漬、乾燥等の工程が不要となり、生産性に優れたものとなる。
【００４０】
また、連結部１３、外被１５、および外被１８の表面にフッ素系界面活性剤をコーティングする場合、プライマー処理等の下地処理が必要となる場合があり、下地処理の最適化等について検討が必要となる。一方、連結部１３、外被１５、および外被１８にフッ素系界面活性剤を含有させる場合、このような検討が不要となる。
【００４１】
光ファイバケーブル１０は、最大幅（図中、縦方向の幅）が１５ｍｍ以下であることが好ましい。１５ｍｍ以下である場合、従来の光ファイバケーブルの敷設に用いられていた敷設用部材をそのまま用いることができる。このような敷設用部材として、光ファイバケーブルを固定するための引留金具、配線クリート等が挙げられる。
【００４２】
また、従来、最大幅が１５ｍｍ以下になると筒雪が発生しやすくなるが、フッ素系界面活性剤を用いるとともに、所定の水接触角および氷塊密着力とすることにより、氷雪の付着を抑制することができる。
【００４３】
光ファイバケーブル１０の最大幅は、１３ｍｍ以下がより好ましく、１０ｍｍ以下がさらに好ましい。通常、最大幅は、１ｍｍ以上である。
【００４４】
なお、光ファイバケーブル１０としては、図示されるような矩形状の断面を有するものに限られず、図示しないが円形状の断面を有するものでもよい。円形状の断面を有するものの場合、最大幅（直径）は、１５ｍｍ以下が好ましく、１３ｍｍ以下がより好ましく、１０ｍｍ以下がさらに好ましい。
【００４５】
本実施形態の光ファイバケーブル１０は、一般加入者宅内への引き込みに好適に用いられる。すなわち、電柱から引き落とされた後、宅外の軒先に支持線部１１が固定され、家屋の管路や通気口を通線されて宅内に配線される。
【００４６】
以上、第１の実施形態の光ファイバケーブル１０について説明したが、第１の実施形態の光ファイバケーブル１０では、少なくとも光ファイバ心線１６を被覆する外被１８が、フッ素系界面活性剤を含み、水接触角が３０度以下かつ氷塊密着力が１０Ｎ／ｍｍ以下であればよい。
【００４７】
なお、氷雪の付着を抑制する観点から、表面部の全て、すなわち、連結部１３、外被１５、および外被１８の全てが、フッ素系界面活性剤を含むとともに、水接触角が３０度以下かつ氷塊密着力が１０Ｎ／ｍｍ以下であることが好ましい。
【００４８】
次に、第２の実施形態の光ファイバケーブルについて説明する。
図２は、第２の実施形態の光ファイバケーブルを示す断面図である。なお、図１に共通する部分には同一符号を付し、重複する説明を省略する。
【００４９】
図２に示されるように、抗張力体１７は、必ずしも光ファイバ心線１６の上下に配置される必要はなく、光ファイバ心線１６の上下のいずれか一方にのみ配置されてもよい。なお、図２においては、光ファイバ心線１６の下方にのみ抗張力体１７が配置されている。
【００５０】
一方の抗張力体１７を廃止する場合、その分だけケーブル部１２の最大幅方向の長さを縮小することができる。このようにケーブル部１２の長さが縮小された場合、これに合わせてノッチ１９の位置も変更される。すなわち、光ファイバ心線１６の変更後の位置にノッチ１９の位置が変更される。
【００５１】
以上、本発明の架空ケーブルについて、第１の実施形態の光ファイバケーブルおよび第２の実施形態の光ファイバケーブルを例に挙げて説明したが、本発明の架空ケーブルは、光ファイバケーブルに限られず、これ以外の架空ケーブルとすることもできる。このようなものとしては、架空敷設されるものであって、心線とこれを被覆する外被とを有するものであればよく、例えば、電話用ケーブル、同軸ケーブル等の通信用ケーブル、電力用ケーブルにも適用することができる。
【実施例】
【００５２】
以下、実施例を参照してさらに具体的に説明する。
なお、本発明はこれらの実施例に限定されない。
【００５３】
（実施例１）
光ファイバケーブルとして、図１に示すような光ファイバケーブル１０を作製した。光ファイバケーブル１０の作製では、押出機に、支持線１４、光ファイバ心線１６、および抗張力体１７を並べて導入し、これらの外周に被覆材料を一括押出被覆することにより、連結部１３、外被１５、および外被１８を形成した。このようにして作製された光ファイバケーブル１０の高さは約５ｍｍ、幅は約２ｍｍである。
【００５４】
なお、支持線１４には、外径１．２ｍｍの単鋼線、光ファイバ心線１６には、外径２５０μｍの単心光ファイバ心線、抗張力体１７には、外径０．４ｍｍの単鋼線を用いた。
【００５５】
被覆材料は、表１に示すように、ノンハロゲン難燃化ポリエチレン樹脂１００質量部に対して、フッ素系界面活性剤（ＡＧＣセイミケミカル株式会社製、商品名：Ｓ−４２０、パーフルオロアルキルエチレンオキシド付加物）３質量部とした。
【００５６】
ここで、光ファイバケーブルの表面部の水接触角は２８度であった。水接触角は、被覆材料を用いて厚さ１ｍｍのシートを作製し、２０℃の温度中、このシートの上にシリンジから６μＬの純水を滴下して３０秒後に測定することにより求めた。なお、水接触角は、θ／２法により算出される。
【００５７】
また、光ファイバケーブルの表面部の氷塊密着力は、６Ｎ／ｍｍであった。氷塊密着力は、以下のように求めた。まず、２００ｍｍ以上の長さを有する光ファイバケーブル１０の一方の端部側の２０ｍｍの長さの部分を純水に浸漬した後、これらの温度を−２０℃にして浸漬部分の外周に氷塊を付着させた。その後、氷塊が付着した光ファイバケーブル１０を０℃に設定した恒温槽に移動させて氷塊を０℃にした。そして、引張試験機を用いて、氷塊から光ファイバケーブル１０を５０ｍｍ／分の速さで引き抜いて引抜力の最大値を求めた。同様の操作を合計で５回行って、これら５回の引抜力の最大値の平均値を求めた。その後、長さ１ｍｍあたりに換算、すなわち１／２０倍することにより、氷塊密着力を求めた。
【００５８】
（実施例２）
表１に示すように、被覆材料として、ノンハロゲン難燃化ポリエチレン樹脂１００質量部に対して、フッ素系界面活性剤（ＡＧＣセイミケミカル株式会社製、商品名：Ｓ−４２０、パーフルオロアルキルエチレンオキシド付加物）６質量部としたものを用いたことを除いて、実施例１と同様にして光ファイバケーブルを作製した。なお、光ファイバケーブルの表面部の水接触角は２９度、氷塊密着力は６Ｎ／ｍｍであった。
【００５９】
（実施例３）
表１に示すように、被覆材料として、ノンハロゲン難燃化ポリエチレン樹脂１００質量部に対して、フッ素系界面活性剤（ＡＧＣセイミケミカル株式会社製、商品名：Ｓ−４２０、パーフルオロアルキルエチレンオキシド付加物）１質量部としたものを用いたことを除いて、実施例１と同様にして光ファイバケーブルを作製した。なお、光ファイバケーブルの表面部の水接触角は３０度、氷塊密着力は８Ｎ／ｍｍであった。
【００６０】
（比較例１）
表１に示すように、被覆材料として、ノンハロゲン難燃化ポリエチレン樹脂１００質量部に対して、シリコーン系撥水剤（東レ・ダウコーニング株式会社製、商品名：ＤＯＷ  ＣＯＲＮＩＮＧ  ＴＯＲＡＹ  ＢＹ  ２７−２０２  Ｈ）６質量部としたものを用いたことを除いて、実施例１と同様にして光ファイバケーブルを作製した。なお、光ファイバケーブルの表面部の水接触角は１１２度、氷塊密着力は１０Ｎ／ｍｍであった。
【００６１】
（比較例２）
表１に示すように、被覆材料として、ノンハロゲン難燃化ポリエチレン樹脂のみを用いたことを除いて、実施例１と同様にして光ファイバケーブルを作製した。なお、光ファイバケーブルの表面部の水接触角は１００度、氷塊密着力は１４Ｎ／ｍｍであった。
【００６２】
次に、実施例１、２、３、比較例１、２の光ファイバケーブルについて、以下のようにして、筒雪、敷設張力の評価を行った。
【００６３】
図３に示すように、２本の電柱３１、電柱３２を３０ｍ程の間隔を設けて設置し、これらの間に、引留部３３、引留部３４を用いて、光ファイバケーブル３５を敷設した。なお、光ファイバケーブル３５の途中には、敷設張力を測定するためのロードセル３６を配置した。また、電柱３１の上部には、観察を行うためのカメラ３７を配置した。
【００６４】
筒雪については、降雪時の夜間から昼間にかけてカメラ３７により光ファイバケーブル３５における筒雪の状態を観察することにより評価を行った。表中、「○」は、観察期間中、いずれの部分にも光ファイバケーブル３５の高さの５倍を超えるような直径の筒雪が発生しなかったこと、「×」は、観察期間中、いずれかの部分に光ファイバケーブル３５の高さの５倍を超えるような直径の筒雪が発生したことを示す。
【００６５】
敷設張力については、ロードセル３６により光ファイバケーブル３５の敷設張力を測定した。表中、敷設張力は、測定期間中の最大値である。なお、敷設張力が小さいほど、氷雪の付着を抑制する効果が高い。
【００６６】
【表１】
2018055001.tif 000003
【００６７】
表１からも明らかなように、実施例１、２、３の光ファイバケーブルについては、フッ素系界面活性剤を含有することにより、水接触角が３０度以下かつ氷塊密着力が１０Ｎ／ｍｍ以下になっている。また、水接触角が３０度以下かつ氷塊密着力が１０Ｎ／ｍｍ以下である場合、氷雪の付着が抑制され、筒雪の形成および成長が抑制される。
【符号の説明】
【００６８】
１０…光ファイバケーブル、１１…支持線部、１２…ケーブル部、１３…連結部、１４…支持線、１５…外被、１６…光ファイバ心線、１７…抗張力体、１８…外被、１９…ノッチ。
【図１】
2018055001.tif 000004
【図２】
2018055001.tif 000005
【図３】
2018055001.tif 000006